(57)【特許請求の範囲】
【請求項１】
セラミックス基板上に回路パターンを形成する金属板を接合したセラミックス回路基板製造用の金属回路パターンであって、
前記回路パターンを形成する、それぞれ独立した複数の金属個片と、
前記回路パターンを保持したまま前記複数の金属個片が貼り付けられるキャリアテープと、を有し、
前記複数の金属個片の少なくともいずれかの側面は、擦過痕を有し、
前記複数の金属個片の前記擦過痕から遠い側の主面は、周縁部がＲ形状を有するダレ面である金属回路パターン。
【請求項２】
前記複数の金属個片の前記擦過痕に近い側の主面が、前記キャリアテープに貼り付けられている請求項１に記載の金属回路パターン。
【請求項３】
前記複数の金属個片の前記擦過痕から遠い側の主面が、前記キャリアテープに貼り付けられている請求項１に記載の金属回路パターン。
【請求項４】
セラミックス基板上に金属板を接合したセラミックス回路基板用の金属回路パターンの製造方法であって、
金属素板を打ち抜いてそれぞれ独立した複数の金属個片を形成するプレス工程と、
前記複数の金属個片にキャリアテープを貼り付ける貼り付け工程と、を有し、
前記プレス工程では、一度打ち抜いた前記複数の金属個片を前記金属素板の打ち抜き孔に押し戻すことで、前記複数の金属個片の側面に擦過痕を形成し、
前記貼り付け工程では、前記金属素板の前記打ち抜き孔から前記複数の金属個片を取り外し、前記複数の金属個片の回路パターンを保持したまま前記キャリアテープを貼り付ける金属回路パターンの製造方法。
【発明の詳細な説明】
【技術分野】
【０００１】
本発明は、金属回路パターンおよび金属回路パターンの製造方法に関する。
【背景技術】
【０００２】
パワーモジュール用基板としては、セラミックス基板上に金属板を接合したセラミックス回路基板が広く使用されている。例えば、特許文献１には、アルミナ板の上に銅板を接合したセラミックス回路基板が提案されている。
【先行技術文献】
【特許文献】
【０００３】
【特許文献１】特開平３−１４５７４８号公報
【発明の概要】
【発明が解決しようとする課題】
【０００４】
本発明の目的は、セラミックス回路基板を効率よく製造できる技術を提供することである。
【課題を解決するための手段】
【０００５】
本発明の一態様によれば、
セラミックス基板上に金属板を接合したセラミックス回路基板用の金属回路パターンであって、
回路パターンを保持するキャリアテープと、
前記キャリアテープ上に、それぞれ独立して貼り付けられている複数の金属個片と、を有し、
前記複数の金属個片の少なくともいずれかの側面は、擦過痕を有する金属回路パターンが提供される。
【０００６】
本発明の他の態様によれば、
セラミックス基板上に金属板を接合したセラミックス回路基板用の金属回路パターンの製造方法であって、
金属素板を打ち抜いてそれぞれ独立した複数の金属個片を形成するプレス工程と、
前記複数の金属個片にキャリアテープを貼り付ける貼り付け工程と、を有し、
前記プレス工程では、一度打ち抜いた前記複数の金属個片を前記金属素板の打ち抜き孔に押し戻すことで、前記複数の金属個片の側面に擦過痕を形成し、
前記貼り付け工程では、前記金属素板の前記打ち抜き孔から前記複数の金属個片を取り外し、前記複数の金属個片の回路パターンを保持したまま前記キャリアテープを貼り付ける金属回路パターンの製造方法が提供される。
【発明の効果】
【０００７】
本発明によれば、セラミックス回路基板を効率よく製造できる。
【図面の簡単な説明】
【０００８】
【図１】図１（ａ）は、本発明の第１実施形態に係る金属回路パターン１０の平面図である。図１（ｂ）は、本発明の第１実施形態に係る金属回路パターン１０の側面図である。
【図２】図２は、本発明の第１実施形態に係る金属回路パターン１０の製造方法の一例を示すフローチャートである。
【図３】図３（ａ）、図３（ｂ）および図３（ｃ）は、本発明の第１実施形態に係るプレス工程Ｓ１の一部を示す概略断面図である。
【図４】図４（ａ）および図４（ｂ）は、本発明の第１実施形態に係る貼り付け工程Ｓ２の一部を示す概略断面図である。
【図５】図５（ａ）は本発明の第１実施形態の変形例に係る金属回路パターン４０の平面図である。図５（ｂ）は本発明の第１実施形態の変形例に係る金属回路パターン４０の縦断面図である。
【図６】図６（ａ）は本発明の第２実施形態に係る金属回路パターン５０の平面図である。図６（ｂ）は本発明の第２実施形態に係る金属回路パターン５０の側面図である。
【発明を実施するための形態】
【０００９】
［本発明の実施形態の説明］
＜発明者の得た知見＞
まず、発明者等が得た知見について説明する。
【００１０】
セラミックス回路基板に用いる金属板としては、放熱性や導電性の観点から、例えば、銅板が広く使用されている。セラミックス基板上に銅板を接合する方法としては、例えば、直接接合法や活性金属法が知られている。直接接合法は、例えば、セラミックス基板上に銅板を接触配置して加熱し、Ｃｕ−Ｏ等の共晶液相を生成し、次いで、この共晶液相を冷却固化することにより、セラミックス基板と銅板とを直接接合する方法である。一方、活性金属法は、例えば、Ｔｉ等の活性金属を含むろう材層を介して、セラミックス基板と銅板とを接合する方法である。
【００１１】
また、セラミックス回路基板の回路パターンの形成方法としては、例えば、予めプレス加工で銅板を打ち抜き、回路パターンを形成する方法や、銅板を全面接合後にエッチングにより回路パターンを形成する方法等が知られている。
【００１２】
近年、セラミックス回路基板を使用した半導体デバイスの高出力化が進み、より高い放熱性がセラミックス回路基板に要求されている。そのため、セラミックス回路基板に用いる銅板としては、例えば、０．５ｍｍ以上の厚みを有することが好ましい。
【００１３】
銅板が０．５ｍｍ以上の厚みを有する場合、エッチングにより回路パターンを形成することが困難である。一方、予めプレス加工で回路パターンを形成する場合、打ち抜いた後の独立した金属個片のハンドリングが困難である。具体的には、例えば、セラミックス基板上に金属回路パターンを接合する際の位置決めが困難である。また、予めプレス加工で回路パターンを形成する場合、バリが発生する問題がある。
【００１４】
本願発明者等は、上述のような事象に対して鋭意研究を行った。その結果、プレス工程にてプッシュバック法を採用し、回路パターンを保持したままキャリアテープに金属個片を貼り付けることによって、独立した金属個片のハンドリングを容易にし、セラミックス回路基板を効率よく製造できることを見出した。また、バリの発生を抑制できることを見出した。
【００１５】
本発明は、発明者等が見出した上記知見に基づくものである。
【００１６】
［本発明の実施形態の詳細］
次に、本発明の一実施形態を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００１７】
＜本発明の第１実施形態＞
（１）金属回路パターンの構成
本実施形態の金属回路パターン１０は、セラミックス回路基板の構成要素の一部である。本実施形態の金属回路パターン１０を、例えば、アルミナや窒化アルミニウムからなるセラミックス基板に接合することにより、セラミックス回路基板を製造することができる。以下、本実施形態の金属回路パターン１０の構成について説明する。
【００１８】
図１（ａ）は、本実施形態の金属回路パターン１０の平面図である。図１（ｂ）は、本実施形態の金属回路パターン１０の側面図である。図１（ａ）および図１（ｂ）に示すように、本実施形態の金属回路パターン１０は、キャリアテープ１１と、複数の金属個片１２とを有している。
【００１９】
キャリアテープ１１は、回路パターンを保持するように設けられている。このようなキャリアテープ１１としては、例えば、ＰＥＴ（ポリエチレンテレフタレート）、ポリエステル、ポリプロピレン等のプラスチックフィルムに、合成樹脂系の接着剤を塗布したテープを用いることができる。
【００２０】
複数の金属個片１２は、キャリアテープ１１上に、それぞれ独立して貼り付けられており、回路パターンを形成している。複数の金属個片１２の材質としては、例えば、銅または銅合金が例示される。複数の金属個片１２の厚みは、例えば、０．５ｍｍ以上４．０ｍｍ以下であることが好ましい。複数の金属個片１２の厚みが０．５ｍｍ未満では、パワーモジュール用基板に要求されるだけの充分な放熱性が得られない可能性がある。これに対し、複数の金属個片１２の厚みを０．５ｍｍ以上とすることで、パワーモジュール用基板に要求されるだけの充分な放熱性を得ることができる。一方、複数の金属個片１２の厚みが４．０ｍｍを超えると、生産性に劣る。これに対し、複数の金属個片１２の厚みを４．０ｍｍ以下とすることで、生産性を向上させることができる。なお、放熱性と生産性とのバランスを考慮すると、複数の金属個片１２の厚みは、０．７ｍｍ以上３．０ｍｍ以下がより好ましい。
【００２１】
本実施形態の金属回路パターン１０は、回路パターンがキャリアテープ１１によって保持されているため、複数の金属個片１２のハンドリングを容易に行うことができる。具体的には、例えば、セラミックス基板に金属回路パターン１０を接合する際の位置決めを容易に行うことができる。これにより、セラミックス回路基板を効率よく製造することが可能となる。
【００２２】
また、図１（ｂ）に示すように、複数の金属個片１２の少なくともいずれかの側面は、擦過痕１３を有している。なお、本明細書において、「擦過痕」とは、例えば、金属同士が擦れてできた痕跡を意味する。擦過痕１３は、例えば、複数の金属個片１２の厚み方向に沿って伸びており、所定の位置で途切れている。
【００２３】
ここで、一般的なパワーモジュールでは、セラミックス回路基板上に半導体素子を半田付けし、金属回路パターンおよび半導体素子と、外部端子とをボンディングワイヤにて接続した後、絶縁性確保のために、例えば、シリコンゲル等の樹脂（以下、封止樹脂とよぶ）で封止する。このようなパワーモジュールは、ケースモジュールともよばれる。本実施形態の金属回路パターン１０を上述のようなケースモジュールに用いた場合、複数の金属個片１２の側面が擦過痕１３を有しているため、セラミックス回路基板と封止樹脂との密着性を向上させることができる。これにより、例えば、ケースモジュールに振動が与えられた際、セラミックス回路基板の振動を抑制することができる。結果として、ボンディングワイヤの破断等を抑制し、半導体デバイスの信頼性を向上させることができる。
【００２４】
また、本実施形態の金属回路パターン１０を上述のようなケースモジュールに用いた場合、複数の金属個片１２の側面が擦過痕１３を有しているため、複数の金属個片１２の側面の半田濡れ性が小さくなる。これにより、例えば、セラミックス回路基板上に半導体素子を半田付けする際、余剰な半田がはみ出して流れ出すリスクを低減することができる。
【００２５】
本実施形態の金属回路パターン１０は、図１（ｂ）に示すように、複数の金属個片１２の擦過痕１３に近い側の主面１４が、キャリアテープ１１に貼り付けられている。一方、複数の金属個片１２の擦過痕１３から遠い側の主面１５は露出している。擦過痕１３から遠い側の主面１５の周縁部は、例えば、滑らかなＲ形状を有している。擦過痕１３から遠い側の主面１５の周縁部の最大高さＲｚ２は、擦過痕１３に近い側の主面１４の周縁部の最大高さＲｚ１より小さい。なお、最大高さＲｚは、ＪＩＳ  Ｂ０６０１−２００１に規定されている。
【００２６】
本実施形態の金属回路パターン１０をセラミックス基板上に接合する場合、擦過痕１３から遠い側の主面１５を、セラミックス基板に接合することによって、回路パターンを保持したまま接合することができる。つまり、キャリアテープ１１に貼り付けられていない側の主面１５を、セラミックス基板に接合することによって、キャリアテープ１１によって回路パターンを保持したまま接合することができる。この場合、擦過痕１３から遠い側の主面１５の周縁部が滑らかなＲ形状を有するため、擦過痕１３から遠い側の主面１５とセラミックス基板との接触面が平坦となる。すなわち、擦過痕１３から遠い側の主面１５の周縁部が、セラミックス基板との接触を阻害するような突起等を有していないため、セラミックス基板との接触面を平坦とすることができる。これにより、セラミックス基板との接合性を向上させることができる。
【００２７】
また、上述のように、擦過痕１３から遠い側の主面１５を、セラミックス基板に接合する場合、擦過痕１３に近い側の主面１４の上に、半導体素子を半田付けすることになる。この場合、擦過痕１３が半田付けをする面の外周に存在するため、余剰な半田がはみ出して流れ出すリスクを低減することができる。
【００２８】
（２）金属回路パターンの製造方法
次に、本実施形態の金属回路パターン１０の製造方法について説明する。
【００２９】
図２は、本実施形態の金属回路パターン１０の製造方法の一例を示すフローチャートである。本実施形態の金属回路パターン１０の製造方法は、例えば、プレス工程Ｓ１と、貼り付け工程Ｓ２と、点検・梱包工程Ｓ３と、を有する。
【００３０】
（プレス工程Ｓ１）
プレス工程Ｓ１では、金属素板２０を打ち抜いてそれぞれ独立した複数の金属個片１２を形成する。金属素板２０には、セラミックス回路基板に搭載される半導体素子の特性に応じた所定の熱伝導率および所定の電気伝導度を有する金属材料、例えば、銅または銅合金を用いることができる。また、金属回路パターン１０に所定の強度や耐熱性等の特性を持たせるために、上述の金属材料に、所定量の鉄、亜鉛、リン、すず、ニッケル等の添加元素を添加してもよい。
【００３１】
図３（ａ）、図３（ｂ）および図３（ｃ）は、プレス工程Ｓ１の一部を示す概略断面図である。プレス工程Ｓ１では、まず、金属素板２０をプレス機に送り込む。プレス機には、図３（ａ）に示すように、例えば、ダイ２１と、パンチ２２と、ノックアウト２３と、ストリッパー２４とが設けられている。
【００３２】
ダイ２１は、金属素板２０を所定の回路パターンの形状に成形するための成形孔２５を有している。そして、ダイ２１とパンチ２２との間に金属素板２０を送り込んだ後、図３（ｂ）に示すように、パンチ２２を下降させ、成形孔２５内のノックアウト２３を押し下げながら、金属素板２０から複数の金属個片１２を成形孔２５内に打ち抜く。この際、ストリッパー２４は、金属素板２０を抑える板押さえの役割を果たす。
【００３３】
金属素板２０から複数の金属個片１２を打ち抜いた後、図３（ｃ）に示すように、ノックアウト２３を上昇させ、パンチ２２を押し上げながら、一度打ち抜いた複数の金属個片１２を、元の金属素板２０の打ち抜き孔２６内に押し戻す。このような成形法は、プッシュバック法とよばれる。プッシュバック法を採用することにより、バリの発生を抑制することができる。また、回路パターンを保持したまま、次の工程を行うことができる。
【００３４】
また、打ち抜いた複数の金属個片１２を、打ち抜き孔２６内に押し戻す際、例えば、ダイ２１とパンチ２２とのクリアランスを適切に制御することによって、金属素板２０の打ち抜き孔２６の内周面と、打ち抜いた複数の金属個片１２の外周面とを擦り合わせることができる。これにより、複数の金属個片１２の側面に、擦過痕１３を形成することができる。より具体的には、複数の金属個片１２の側面のパンチ２２に近い領域に、擦過痕１３を形成することができる。擦過痕１３は、プレス機の打ち抜き方向に沿って、すなわち、複数の金属個片１２の厚み方向に沿って形成する。
【００３５】
また、打ち抜いた複数の金属個片１２を、打ち抜き孔２６内に押し戻す際、例えば、複数の金属個片１２の厚みの一部が打ち抜き孔２６に嵌合するよう押し戻す。複数の金属個片１２の厚みの一部が打ち抜き孔２６に嵌合するよう押し戻すことによって、擦過痕１３を所定の位置で途切れるように形成する。
【００３６】
複数の金属個片１２の擦過痕１３に近い側（パンチ２２側）の主面１４の周縁部は、バリが発生しやすい領域である。一方、複数の金属個片１２の擦過痕１３から遠い側（ノックアウト２３側）の主面１５の周縁部は、滑らかなＲ形状を有する、いわゆるダレ面である。プレス工程Ｓ１では、擦過痕１３から遠い側の主面１５の周縁部の最大高さＲｚ２が、擦過痕１３に近い側の主面１４の周縁部の最大高さＲｚ１より小さくなるように、複数の金属個片１２を形成する。
【００３７】
なお、金属素板２０から複数の金属個片１２を打ち抜く際、パンチ２２の先端がダイ２１の成形孔２５の開口端まで到達しない段階でパンチ２２の下降を停止し、その状態で押し戻しを開始することが好ましい。これにより、バリの発生を抑制することができる。
【００３８】
（貼り付け工程Ｓ２）
貼り付け工程Ｓ２では、複数の金属個片１２にキャリアテープ１１を貼り付ける。まず、複数の金属個片１２を、金属素板２０の打ち抜き孔２６に嵌合させたまま、回路パターンを保持した状態で貼付装置に送り込む。
【００３９】
図４（ａ）および図４（ｂ）は、貼り付け工程Ｓ２の一部を示す概略断面図である。貼付装置には、図４（ａ）および図４（ｂ）に示すように、例えば、レバー３０と、第１ヘッド３１と、第２ヘッド３２とが設けられている。
【００４０】
図４（ａ）に示すように、レバー３０には、複数の金属個片１２を保持するための凹部３３が設けられている。凹部３３が複数の金属個片１２の下方に位置するように、レバー３０の位置を調整する。その後、第１ヘッド３１を下降し、打ち抜き孔２６に嵌合している複数の金属個片１２を取り外す。取り外した複数の金属個片１２は、レバー３０の凹部３３によって、回路パターンを保持したまま移動することができる。
【００４１】
次に、第２ヘッド３２の下方にレバー３０を移動し、第２ヘッド３２とレバー３０の間にキャリアテープ１１を送り出す。その後、第２ヘッド３２を下降し、キャリアテープ１１を所定の大きさに打ち抜きつつ、複数の金属個片１２に貼り付ける。すなわち、複数の金属個片１２の回路パターンを保持したまま、キャリアテープ１１を貼り付ける。これにより、複数の金属個片１２のハンドリングを容易に行うことができる。その結果、セラミックス回路基板を効率よく製造することが可能となる。
【００４２】
また、上述のように、複数の金属個片１２の擦過痕１３に近い側の主面１４の周縁部は、バリが発生しやすい領域である。複数の金属個片１２の擦過痕１３に近い側の主面１４の周縁部にバリが発生している場合、キャリアテープ１１を貼り付ける際に、第２ヘッド３２の荷重を調整することで、バリを押し潰し、小さくすることができる。
【００４３】
貼り付け工程Ｓ２では、複数の金属個片１２の擦過痕１３に近い側の主面１４に、キャリアテープ１１を貼り付ける。これにより、キャリアテープ１１に貼り付けられていない側の主面１５を、回路パターンを保持したままセラミックス基板に接合することができる。また、この場合、擦過痕１３から遠い側の主面１５の周縁部が滑らかなＲ形状を有するため、擦過痕１３から遠い側の主面１５とセラミックス基板との接触面が平坦となる。これにより、セラミックス基板との接合性を向上させることができる。
【００４４】
（検査・梱包工程Ｓ３）
検査・梱包工程Ｓ３では、まず、キャリアテープ１１を貼り付けた金属回路パターン１０の外観検査を実施する。外観検査では、例えば、金属回路パターン１０に傷や変形、凹み等がないか検査する。次に、金属回路パターン１０の梱包を実施する。金属回路パターン１０の梱包は、外観検査で良品と判断した金属回路パターン１０を、例えば、所定の個数ずつ梱包用の容器に収納することで行う。
【００４５】
以上の工程により、完成品の金属回路パターン１０が製造される。
【００４６】
本実施形態の金属回路パターン１０の製造方法では、上述のように、プレス工程Ｓ１にてプッシュバック法を採用し、貼り付け工程Ｓ２にて複数の金属個片１２の回路パターンを保持したままキャリアテープ１１を貼り付けることによって、複数の金属個片１２のハンドリングを容易に行うことができる。その結果、セラミックス回路基板を効率よく製造することが可能となる。
【００４７】
また、本実施形態の金属回路パターン１０の製造方法では、上述のように、プレス工程Ｓ１にてダイ２１とパンチ２２とのクリアランスを適切に制御することによって、複数の金属個片１２の側面に、擦過痕１３を形成することができる。これにより、例えば、セラミックス回路基板と封止樹脂との密着性を向上させることができる。
【００４８】
（３）本実施形態に係る効果
本実施形態によれば、以下に示す１つまたは複数の効果を奏する。
【００４９】
（ａ）本実施形態の金属回路パターン１０は、回路パターンがキャリアテープ１１によって保持されているため、複数の金属個片１２のハンドリングを容易に行うことができる。具体的には、例えば、セラミックス基板に金属回路パターン１０を接合する際の位置決めを容易に行うことができる。
【００５０】
ここで、従来のセラミックス回路基板では、セラミックス基板に金属回路パターンを接合する際、例えば、回路パターンの形状に打ち抜いた板状の治具をセラミックス基板上に置き、金属個片を１つ１つ並べる必要があるため、作業性が悪かった。また、治具を取り外す際や加熱炉に搬送する際の振動によって、回路パターンの精度が低下する可能性があった。また、プレス加工によって金属回路パターンを形成する場合、バリが発生する問題があった。
【００５１】
これに対し、本実施形態の金属回路パターン１０は、セラミックス基板に接合する際、キャリアテープ１１ごと金属回路パターン１０をセラミックス基板上に積層することができるため、従来の手法に比べて、作業性を大幅に向上させることができる。また、回路パターンの精度を向上させることができる。さらに、プッシュバック法を採用しているため、バリの発生を抑制することができる。したがって、セラミックス回路基板を効率よく製造することが可能となる。
【００５２】
（ｂ）本実施形態の金属回路パターン１０を、上述したようなケースモジュールに用いた場合、複数の金属個片１２の側面が擦過痕１３を有しているため、セラミックス回路基板と封止樹脂との密着性を向上させることができる。これにより、例えば、ケースモジュールに振動が与えられた際、セラミックス回路基板の振動を抑制することができる。結果として、ボンディングワイヤの破断等を抑制し、半導体デバイスの信頼性を向上させることができる。
【００５３】
（ｃ）本実施形態の金属回路パターン１０を、上述したようなケースモジュールに用いた場合、複数の金属個片１２の側面が擦過痕１３を有しているため、複数の金属個片１２の側面の半田濡れ性が小さくなる。これにより、例えば、セラミックス回路基板上に半導体素子を半田付けする際、余剰な半田がはみ出して流れ出すリスクを低減することができる。
【００５４】
（ｄ）本実施形態の金属回路パターン１０をセラミックス基板上に接合する場合、擦過痕１３から遠い側の主面１５を、セラミックス基板に接合することによって、回路パターンを保持したまま接合することができる。つまり、キャリアテープ１１に貼り付けられていない側の主面１５を、セラミックス基板に接合することによって、キャリアテープ１１によって回路パターンを保持したまま接合することができる。また、この場合、擦過痕１３から遠い側の主面１５の周縁部が滑らかなＲ形状を有するため、擦過痕１３から遠い側の主面１５とセラミックス基板との接触面が平坦となる。これにより、セラミックス基板との接合性を向上させることができる。したがって、本実施形態の金属回路パターン１０は、例えば、セラミックス基板上に銅板を直接接合する直接接合法によるセラミックス回路基板に、好適に用いることができる。
【００５５】
（ｅ）本実施形態の金属回路パターン１０の製造方法では、プレス工程Ｓ１にてプッシュバック法を採用し、貼り付け工程Ｓ２にて複数の金属個片１２の回路パターンを保持したままキャリアテープ１１を貼り付けることによって、複数の金属個片１２のハンドリングを容易に行うことができる。その結果、セラミックス回路基板を効率よく製造することが可能となる。
【００５６】
（ｆ）本実施形態の金属回路パターン１０の製造方法では、プレス工程Ｓ１にてダイ２１とパンチ２２とのクリアランスを適切に制御することによって、複数の金属個片１２の側面に、擦過痕１３を形成することができる。これにより、例えば、セラミックス回路基板と封止樹脂との密着性を向上させることができる。
【００５７】
（４）第１実施形態の変形例
上述の実施形態は、必要に応じて、以下に示す変形例のように変更することができる。以下、上述の実施形態と異なる要素についてのみ説明し、上述の実施形態で説明した要素と実質的に同一の要素には、同一の符号を付してその説明を省略する。
【００５８】
図５（ａ）は、本変形例の金属回路パターン４０の平面図である。図５（ｂ）は、本変形例の金属回路パターン４０の縦断面図である。図５（ａ）および図５（ｂ）に示すように、本変形例の金属回路パターン４０は、金属外枠４１を有する点で、第１実施形態の金属回路パターン１０とは異なっている。
【００５９】
金属外枠４１は、回路パターンを保護するために設けられており、例えば、キャリアテープ１１の外周部に貼り付けられている。金属外枠４１は、金属回路パターン４０をセラミックス基板上に接合する前に、任意のタイミングでキャリアテープ１１から取り外すことができる。
【００６０】
本変形例の金属回路パターン４０は、金属外枠４１を有しているので、複数の金属個片１２のハンドリングを容易に行うことができる。また、例えば、梱包時や搬送時の振動から回路パターンを保護し、回路パターンの精度を向上させることができる。
【００６１】
＜本発明の第２実施形態＞
続いて、本発明の第２実施形態について、第１実施形態と異なる点を中心に説明する。
【００６２】
図６（ａ）は、本実施形態の金属回路パターン５０の平面図である。図６（ｂ）は、本実施形態の金属回路パターン５０の側面図である。図６（ｂ）に示すように、本実施形態の金属回路パターン５０は、複数の金属個片１２の擦過痕１３から遠い側の主面１５が、キャリアテープ１１に貼り付けられている。すなわち、第１実施形態とは、キャリアテープ１１に貼り付けられている面が反対になっている。
【００６３】
本実施形態の金属回路パターン５０は、例えば、貼り付け工程Ｓ２にて、打ち抜き孔２６に嵌合している複数の金属個片１２を取り外す際に、予めレバー３０の上にキャリアテープ１１を配置することによって製造することができる。
【００６４】
本実施形態の金属回路パターン５０をセラミックス基板上に接合する場合、擦過痕１３に近い側の主面１４を、セラミックス基板に接合することによって、回路パターンを保持したまま接合することができる。つまり、キャリアテープ１１に貼り付けられていない側の主面１４を、セラミックス基板に接合することによって、キャリアテープ１１によって回路パターンを保持したまま接合することができる。この場合、擦過痕１３から遠い側の主面１５の周縁部が滑らかなＲ形状を有するため、擦過痕１３から遠い側の主面１５の上に半導体素子を搭載する際、半導体素子にキズ等がつくリスクを低減することができる。
【００６５】
また、擦過痕１３に近い側の主面１４の周縁部は、バリが発生しやすい領域である。本実施形態の金属回路パターン５０を、例えば、セラミックス基板上にろう材層を介して銅板を接合する活性金属法によるセラミックス回路基板に用いた場合、主面１４の周縁部のバリがろう材層と接触または近接する。これにより、バリが壁になり、回路パターン表面へのろう材の染み出しを抑制することができる。したがって、本実施形態の金属回路パターン５０は、例えば、活性金属法によるセラミックス回路基板に、好適に用いることができる。
【００６６】
＜本発明の他の実施形態＞
以上、本発明の実施形態について具体的に説明したが、本発明は上述の実施形態に限定されるものではなく、その要旨を逸脱しない範囲で種々変更可能である。
【００６７】
例えば、上述の実施形態では、プレス工程Ｓ１にて、打ち抜いた複数の金属個片１２を打ち抜き孔２６内に押し戻す際、複数の金属個片１２の厚みの一部が打ち抜き孔２６に嵌合するよう押し戻す場合について説明したが、複数の金属個片１２の厚みの全部が打ち抜き孔２６に嵌合するように押し戻してもよい。
【００６８】
例えば、上述の実施形態では、プレス工程Ｓ１にて、金属素板２０から複数の金属個片１２を打ち抜く際、パンチ２２の先端がダイ２１の成形孔２５の開口端まで到達しない段階でパンチ２２の下降を停止し、その状態で押し戻しを開始する場合について説明したが、複数の金属個片１２を完全に打ち抜いた後、押し戻しを開始してもよい。
【００６９】
＜本発明の好ましい態様＞
以下、本発明の好ましい態様を付記する。
【００７０】
（付記１）
本発明の一態様によれば、
セラミックス基板上に金属板を接合したセラミックス回路基板用の金属回路パターンであって、
回路パターンを保持するキャリアテープと、
前記キャリアテープ上に、それぞれ独立して貼り付けられている複数の金属個片と、を有し、
前記複数の金属個片の少なくともいずれかの側面は、擦過痕を有する金属回路パターンが提供される。
【００７１】
（付記２）
付記１に記載の金属回路パターンであって、
前記複数の金属個片の前記擦過痕に近い側の主面が、前記キャリアテープに貼り付けられている。
【００７２】
（付記３）
付記１に記載の金属回路パターンであって、
前記複数の金属個片の前記擦過痕から遠い側の主面が、前記キャリアテープに貼り付けられている。
【００７３】
（付記４）
付記１から付記３のいずれか１つに記載の金属回路パターンであって、
前記擦過痕は、前記複数の金属個片の厚み方向に沿って伸びている。
【００７４】
（付記５）
付記１から付記４のいずれか１つに記載の金属回路パターンであって、
前記擦過痕は、所定の位置で途切れている。
【００７５】
（付記６）
付記１から付記５のいずれか１つに記載の金属回路パターンであって、
前記複数の金属個片は、銅または銅合金からなり、厚さは０．５ｍｍ以上４．０ｍｍ以下である。
好ましくは、前記複数の金属個片の厚さは、０．７ｍｍ以上３．０ｍｍ以下である。
【００７６】
（付記７）
付記１から付記６のいずれか１つに記載の金属回路パターンであって、
前記キャリアテープの外周部に貼り付けられている金属外枠をさらに有する。
【００７７】
（付記８）
本発明の他の態様によれば、
セラミックス基板上に金属板を接合したセラミックス回路基板用の金属回路パターンの製造方法であって、
金属素板を打ち抜いてそれぞれ独立した複数の金属個片を形成するプレス工程と、
前記複数の金属個片にキャリアテープを貼り付ける貼り付け工程と、を有し、
前記プレス工程では、一度打ち抜いた前記複数の金属個片を前記金属素板の打ち抜き孔に押し戻すことで、前記複数の金属個片の側面に擦過痕を形成し、
前記貼り付け工程では、前記金属素板の前記打ち抜き孔から前記複数の金属個片を取り外し、前記複数の金属個片の回路パターンを保持したまま前記キャリアテープを貼り付ける金属回路パターンの製造方法が提供される。
【符号の説明】
【００７８】
１０  金属回路パターン
１１  キャリアテープ
１２  金属個片
１３  擦過痕
１４  主面
１５  主面
２０  金属素板
２１  ダイ
２２  パンチ
２３  ノックアウト
２４  ストリッパー
２５  成形孔
２６  打ち抜き孔
３０  レバー
３１  第１ヘッド
３２  第２ヘッド
３３  凹部
４０  金属回路パターン
４１  金属外枠
５０  金属回路パターン
Ｓ１  プレス工程
Ｓ２  貼り付け工程
Ｓ３  点検・梱包工程
【要約】
【課題】セラミックス回路基板を効率よく製造できる技術を提供する。
【解決手段】セラミックス基板上に金属板を接合したセラミックス回路基板用の金属回路パターンであって、回路パターンを保持するキャリアテープと、キャリアテープ上に、それぞれ独立して貼り付けられている複数の金属個片と、を有し、複数の金属個片の少なくともいずれかの側面は、擦過痕を有する金属回路パターン。
【選択図】図１【図１】
0006782375.tif 000002
【図２】
0006782375.tif 000003
【図３】
0006782375.tif 000004
【図４】
0006782375.tif 000005
【図５】
0006782375.tif 000006
【図６】
0006782375.tif 000007